【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
フラックス剤と結合剤とを含む水分の吸収に抵抗する溶接フラックスであって、該フラックス剤は、金属酸化物、金属フッ化物、金属炭酸塩及びこれらの混合物からなる群から選ばれる少なくとも１つの化合物を含み、該結合剤は該溶接フラックスの少なくとも５重量％を構成しており、該結合剤は二酸化珪素を含む小粒子から少なくとも部分的に形成されたコロイド状結合剤を含むことを特徴とする溶接フラックス。
【請求項２】
該結合剤が少なくとも１０重量％のコロイド状結合剤を含む請求項１の溶接フラックス。
【請求項３】
該結合剤が少なくとも３０重量％のコロイド状結合剤を含む請求項１又は２の溶接フラックス。
【請求項４】
該結合剤が少なくとも５０重量％のコロイド状結合剤を含む請求項１〜３のいずれか１項の溶接フラックス。
【請求項５】
該結合剤が１００重量％のコロイド状結合剤を含む請求項１〜４のいずれか１項の溶接フラックス。
【請求項６】
該小粒子が少なくとも１０重量％の二酸化珪素を含む請求項１〜５のいずれか１項の溶接フラックス。
【請求項７】
該小粒子が少なくとも３０重量％の二酸化珪素を含む請求項１〜６のいずれか１項の溶接フラックス。
【請求項８】
該小粒子が１００重量％の二酸化珪素を含む請求項１〜７のいずれか１項の溶接フラックス。
【請求項９】
該小粒子が１００ナノメートルより小さい平均粒子サイズを有する請求項１〜８のいずれか１項の溶接フラックス。
【請求項１０】
該小粒子が６０ナノメートルより小さい平均粒子サイズを有する請求項１〜９のいずれか１項の溶接フラックス。
【請求項１１】
該小粒子が５０ナノメートルより小さい平均粒子サイズを有する請求項１〜１０のいずれか１項の溶接フラックス。
【請求項１２】
該小粒子が２〜２５ナノメートルの平均粒子サイズを有する請求項１〜１１のいずれか１項の溶接フラックス。
【請求項１３】
該フラックスの平均粒子サイズが４８メッシュより小さい請求項１〜１２のいずれか１項の溶接フラックス。
【請求項１４】
該フラックスの平均粒子サイズが１００メッシュより小さい請求項１〜１３のいずれか１項の溶接フラックス。
【請求項１５】
水分含量が１％より少ない請求項１〜１４のいずれか１項の溶接フラックス。
【請求項１６】
水分含量が０．４％より少ない請求項１〜１５のいずれか１項の溶接フラックス。
【請求項１７】
アルミニウム、マグネシウム、チタン及びそれらの混合物からなる群から選ばれる金属合金を含有する請求項１〜１５のいずれか１項の溶接フラックス。
【請求項１８】
該結合剤が該コロイド状結合剤と金属珪酸塩との混合物を含み、該混合物が該バインダーの少なくとも８０重量％を構成し、そして該金属珪酸塩が珪酸カリウム、珪酸ナトリウム及びそれらの混合物を含む請求項１〜１７のいずれか１項の溶接フラックス。
【請求項１９】
該結合剤は、過半数の重量％の珪酸塩を含み、該珪酸塩は、珪酸カリウム、珪酸ナトリウム及びこれらの混合物を含む請求項１〜１８のいずれか１項の溶接フラックス。
【請求項２０】
該結合剤が少なくとも部分的に乾燥された後、該結合剤が珪酸塩の水結合部位を減少させるリチウム化合物を含む請求項１〜１９のいずれか１項の溶接フラックス。
【請求項２１】
該珪酸塩が、過半数の重量％の珪酸カリウムプラス珪酸ナトリウムを含み、該珪酸ナトリウムが１．５：１−８：１の該珪酸カリウムに対する重量比を有する請求項１８〜２０のいずれか１項の溶接フラックス。
【請求項２２】
該珪酸ナトリウム対該珪酸カリウムの該重量比が、１．５：１−４：１である請求項２１の溶接フラックス。
【請求項２３】
該結合剤が０．０５−４５重量％のコロイド状シリカを含む請求項１〜２２のいずれか１項の溶接フラックス。
【請求項２４】
該結合剤が０．０５−１５重量％のコロイド状シリカを含む請求項１〜２３のいずれか１項の溶接フラックス。
【請求項２５】
該珪酸塩が少なくとも１．５：１のシリカ対アルカリ金属酸化物のモル比を有する請求項１８〜２４のいずれか１項の溶接フラックス。
【請求項２６】
該珪酸塩が少なくとも１．５−９：１のシリカ対アルカリ金属酸化物のモル比を有する請求項２５の溶接フラックス。
【請求項２７】
該珪酸塩が少なくとも２：１のシリカ対アルカリ金属酸化物のモル比を有する請求項２５又は２６の溶接フラックス。
【請求項２８】
該結合剤が少なくとも部分的に乾燥された後、該結合剤が珪酸塩の水結合部位を減少させるリチウム化合物を含む請求項１〜２７のいずれか１項の溶接フラックス。
【請求項２９】
該リチウム化合物が、水酸化リチウム、炭酸リチウム、アルギン酸リチウム及びこれらの混合物を含む請求項２８の溶接フラックス。
【請求項３０】
該リチウム化合物が該結合剤の０．０５−１０重量％を構成する請求項２８又は２９の溶接フラックス。
【請求項３１】
該結合剤中の該コロイド状シリカの重量％が該リチウム化合物より大きい請求項２８〜３０のいずれか１項の溶接フラックス。
【請求項３２】
第一鉄合金及び第一鉄合金不動態剤を含み、該第一鉄合金不動態剤がクロム化合物を含む請求項１〜３１のいずれか１項の溶接フラックス。
【請求項３３】
該第一鉄合金不動態剤が、ＮａＣｒＯ２、ＫＣｒＯ２、ＬｉＣｒＯ２及びこれらの混合物を含む請求項３２の溶接フラックス。
【請求項３４】
該第一鉄合金不動態剤が、ＦｅＭｇ、ＦｅＭｎ、ＦｅＮｉ、ＦｅＳｉ及びこれらの混合物を含む請求項３２又は３３の溶接フラックス。
【請求項３５】
乾燥される前の該コロイド状シリカが液体及び少なくとも５重量％のシリカ粒子を含む請求項１〜３４のいずれか１項の溶接フラックス。
【請求項３６】
該シリカ粒子が、乾燥される前の該コロイド状シリカの少なくとも２５重量％を構成する請求項１〜３５のいずれか１項の溶接フラックス。
【請求項３７】
低い水含量を有ししかも水分吸収に抵抗するフラックス系を形成する方法であって、水を含む液体と少なくとも１０重量％の二酸化珪素を含み且つ１００ナノメートルより小さい平均粒子サイズを有する小粒子少なくとも２０重量％とを含むコロイド状混合物を含むフラックス結合剤を形成し、該フラックス結合剤と金属酸化物、金属フッ化物、金属炭酸塩及びこれらの混合物からなる群から選ばれるフラックス剤とを混合してフラックス混合物を形成し、そして該フラックス混合物の水含量が１％より少なくなるまで少なくとも３０分間少なくとも４００℃の温度で該フラックス混合物を乾燥することを特徴とするフラックス系を形成する方法。
【請求項３８】
４８メッシュより小さい平均粒子サイズへ該乾燥したフラックス混合物を粉砕する工程を含む請求項３７の方法。
【請求項３９】
１００メッシュより小さい平均粒子サイズへ該乾燥したフラックス混合物を粉砕する工程を含む請求項３７又は３８の方法。
【請求項４０】
該粉砕したフラックス混合物が、サブマージアーク溶接または芯電極用のフラックスである請求項３８又は３９の方法。
【請求項４１】
該フラックス混合物を乾燥する前に金属電極のまわりに該フラックス混合物を押し出す工程を含む請求項３７〜３９のいずれか１項の方法。
【請求項４２】
該フラックス混合物の該水含量が０．６％より低い請求項３７〜４１のいずれか１項の方法。
【請求項４３】
該フラックス混合物の該水含量が０．２％より低い請求項４２の方法。
【請求項４４】
該フラックス成分がアルミニウム、マグネシウム、チタン及びそれらの混合物からなる群から選ばれる金属合金を含む請求項３７〜４３のいずれか１項の方法。
【請求項４５】
該フラックス結合剤が、該コロイド状結合剤と金属珪酸塩との混合物を含み、該混合物が該バインダーの少なくとも８０重量％を構成し、そして該金属珪酸塩が珪酸カリウム、珪酸ナトリウム及びそれらの混合物を含む請求項３７〜４４のいずれか１項の方法。
【請求項４６】
該結合剤が少なくとも１０重量％のコロイド状結合剤を含む請求項３７〜４５のいずれか１項の方法。
【請求項４７】
該結合剤が少なくとも３０重量％のコロイド状結合剤を含む請求項４６の方法。
【請求項４８】
該結合剤が少なくとも５０重量％のコロイド状結合剤を含む請求項４７の方法。
【請求項４９】
該結合剤が少なくとも１００重量％のコロイド状結合剤を含む請求項４８の方法。
【請求項５０】
該小粒子が少なくとも３０重量％の二酸化珪素を含む請求項３７〜４９のいずれか１項の方法。
【請求項５１】
該小粒子が１００重量％の二酸化珪素を含む請求項５０の方法。
【請求項５２】
該小粒子が５０ナノメートルより小さい平均粒子サイズを有する請求項３７〜５１のいずれか１項の方法。
【請求項５３】
該小粒子が２〜２５ナノメートル平均粒子サイズを有する請求項５２の方法。
【請求項５４】
水分含量が１％より少ない請求項３７〜５３のいずれか１項の方法。
【請求項５５】
乾燥したフラックス結合剤が０．１−３５重量％のコロイド状化合物を含む請求項３７〜５４のいずれか１項の方法。
【請求項５６】
乾燥したフラックス結合剤が０．５−１５重量％のコロイド状化合物を含む請求項５５の方法。
【請求項５７】
該珪酸塩が、過半数の重量％の珪酸カリウムプラス珪酸ナトリウムを含み、該珪酸ナトリウムが１．５：１−８：１の該珪酸カリウムに対する重量比を有する請求項３７〜５６のいずれか１項の方法。
【請求項５８】
該珪酸ナトリウム対該珪酸カリウムの該重量比が、１．５：１−４：１である請求項５６の方法。
【請求項５９】
該珪酸塩が少なくとも１．５：１のシリカ対アルカリ金属酸化物のモル比を有する請求項３７〜５８のいずれか１項の方法。
【請求項６０】
該珪酸塩が、少なくとも２：１のシリカ対アルカリ金属酸化物のモル比を有する請求項３７〜５９のいずれか１項の方法。
【請求項６１】
該結合剤が少なくとも部分的に乾燥された後に、該結合剤が該珪酸塩の水結合部位を減少させるリチウム化合物を含む請求項３７〜６０のいずれか１項の方法。
【請求項６２】
該リチウム化合物が、水酸化リチウム、炭酸リチウム、アルギン酸リチウム及びこれらの混合物を含む請求項３７〜６１のいずれか１項の方法。
【請求項６３】
第一鉄合金及び第一鉄合金不動態剤を含み、該第一鉄合金不動態剤がクロム化合物を含む請求項３７〜６２のいずれか１項の方法。
【請求項６４】
該第一鉄合金不動態剤が、ＮａＣｒＯ２、ＫＣｒＯ２、ＬｉＣｒＯ２及びこれらの混合物を含む請求項６３の方法。
【請求項６５】
該第一鉄合金不動態剤が、ＦｅＭｇ、ＦｅＭｎ、ＦｅＮｉ、ＦｅＳｉ及びこれらの混合物を含む請求項６３又は６４の方法。
【請求項６６】
乾燥前の該コロイド状シリカが液体及び少なくとも５重量％のシリカ粒子を含む請求項３７〜６５のいずれか１項の方法。
【請求項６７】
該シリカ粒子が、乾燥される前の該コロイド状シリカの少なくとも２５重量％を構成する請求項６６の方法。